(57)【特許請求の範囲】
【請求項１】
硬質ポリプロピレンからなるシート本体層の内外両表面に
【化１】
ＣＨ２  ＝ＣＨ２    ，ＣＨ２  ＝ＣＣＨ３  ＣＯＯＣＨ３
を共重合してなるエチレン−メチルメタクリレート共重合体シートからなる表面層を設けたことを特徴とする複合シート。
【請求項２】
硬質ポリプロピレンからなる本体層の内外両表面に
【化２】
ＣＨ２  ＝ＣＨ２    ，ＣＨ２  ＝ＣＣＨ３  ＣＯＯＣＨ３
を共重合してなるエチレン−メチルメタクリレート共重合体シートからなる表面層を設けて構成された複合シートを以って形成されたバインダー。
【発明の詳細な説明】
【０００１】
【産業上の利用分野】
本発明は硬度の異なった複数のシートを重層して形成される複合シート及び該シートをもって形成される書類，写真等を閉じて整理するバインダーに関する。尚、本明細書においてシートとは、一般的にシートと呼ばれている厚さのものに限らずフィルムと呼ばれている厚さのものをも含めた概念であり、またバインダーとは、ファイル，ルーズリーフ等を含めた概念であり何等限定されるものではない。
【０００２】
【従来の技術】
従来、この種の複合シートには、例えば硬質塩化ビニル層の内外両表面に軟質塩化ビニル層を貼合せてなるものがあり、上記複合シートを利用してバインダー，ファイル，筆入れあるいはカッターマット等の様々な文具類やその他所望商品（収納用，包装用ケース等）を形成している。
【０００３】
【発明が解決しようとする課題】
しかし、従来の複合シートにて形成されたバインダー等では、例えば書籍等と重ねておくと書籍の外カバーの印字等がバインダー本体外表面に付着したり、また内表面にあっては綴じてあるメモ等の文字，図柄等が上記バインダー本体内表面に接触して付着しやすく表面汚染が顕著なものであった。
【０００４】
本発明は、従来技術の有するこのような問題点に鑑みなされたものであり、その目的とするところは、硬質シートと、表面汚染防止及びインク塗膜密着性に優れた軟質シートとで構成した複合シートと、上記複合シートにより形成され高周波による熱加工も可能なバインダーを提供することである。
【０００５】
【課題を解決するための手段】
上記目的を達成するために本発明がなした技術的手段は、
硬質ポリプロピレンからなる本体層の内外両表面に
【化３】
ＣＨ２  ＝ＣＨ２    ，ＣＨ２  ＝ＣＣＨ３  ＣＯＯＣＨ３
を共重合してなるエチレン−メチルメタクリレート共重合体シートからなる表面層を設けたことである。
【０００６】
そして、上記構成の複合シートを持ってバインダーを構成することである。
【０００７】
【実施例】
以下、本発明の一実施例を説明する。
【０００８】
本発明複合シートａは、本体層１と、該本体層１の内外両表面１ａ，１ｂに重着される表面層２とで構成し（請求項１）、そして上記複合シートａを持って従来周知形状のバインダーＡ（請求項２）を形成する。
【０００９】
尚、本発明の複合シートａを使用すれば、バインダーＡに限らず様々な文具類、例えばファイル，筆入れあるいはカッターマット等やその他の所望商品、例えば収納用ケース，包装用ケース，書籍カバーあるいはＶＴＲ  用ケース等において、上記した有用な効果を奏するものが提供でき、またその提供できる商品は種々あり何等限定されない。
【００１０】
上記複合シートａを構成する本体層１は、所望厚みのシート状に連続して押出し供給されるポリプロピレンを、冷却固化して所望厚さの硬質シート状に形成する。
【００１１】
一方の表面層２は、
【化４】
ＣＨ２  ＝ＣＨ２    ，ＣＨ２  ＝ＣＣＨ３  ＣＯＯＣＨ３
を共重合してなるエチレン−メチルメタクリレート共重合体にて上記本体層１同様にシート状に形成された表面汚染防止及びインク塗膜密着性に優れた軟質シートである。
【００１２】
また、上記本体層１及び表面層２は夫々その厚さ，形状等任意であり、また透明，半透明，不透明のいずれであってもよい。
【００１３】
従って、具体的にはエチレンメチルメタクリレートで従来周知の押出し加工にて所望な厚みの軟質シート状に表面層２を形成し、そして、ポリプロピレンで所望厚みの硬質シート状に形成した本体層１の外表面１ｂに、上記表面層２を重着して複合シートａを形成し、そして上記複合シートａにて所望形状のバインダーＡを形成した（図１参照）。上記バインダーＡは、ヒートシール，高周波溶着等によりすじ押し可能であり、高周波溶着におけるすじ押し条件の一例を示すと、２００ｖ，２  〜４  Ａ  ，１５〜２５ｓｅｃ，２ｍｍ  幅バーである。
【００１４】
また、上記本体層１及び表面層２は夫々押出し加工にて形成したもので説明したが、カレンダー加工にて形成することも可能であり、例えば上記表面層２をカレンダー成形する場合、上記した樹脂にアクリル系加工助剤，有機酸系金属塩，有機脂肪酸単独またはこれらの２種以上の混合物等を添加するのが好ましい。
上記アクリル系加工助剤，有機酸系金属塩，有機脂肪酸単独またはこれら２種以上の混合物の添加量は、樹脂  １００重量部に対して０．００５  〜１０重量部，好ましくは０．０１〜３重量部である。
尚、上記樹脂をカレンダー加工にて形成する場合の適性温度範囲は１００  〜１８０  ℃、好ましくは１２０  〜１７０  ℃である。
【００１５】
そして、上記表面層２上に所望なインキを展色したが、上記表面層２によってインキののり（塗膜密着性）が良かった。また、任意ではあるが予め表面層２上にコロナ放電処理を別途施してぬれ表面張力を調整してもよい。
さらに、上記バインダーＡを所望な書籍（図示省略）等と重ねて所定期間置いたが、その書籍の外カバーの印字はバインダーＡの表紙表面（外側面）には付着しなかった。また、上記構成とした表面層２によって表面滑り止め効果が付与されて不意の落下防止が図れると共に、バインダーＡの表紙外表面にはソフト感が付与され風合等もよい。
【００１６】
上記実施例は、バインダーＡの外表面の表面汚染防止及び滑り防止を図り、表紙内表面に向けては、該バインダーＡの表紙内表面へのメモ等の文字，図柄等の付着による表紙内表面の表面汚染防止を図り、図２の如く、バインダーＡの表紙内外両表面に表面層２が位置するように本体層１の表紙内外両表面１ａ，１ｂに表面層２，２を設けて、表紙内外両表面の汚染防止及び表面滑り防止を図るものである。
【００１７】
【発明の効果】
本発明は、上記したように、硬質ポリプロピレンからなるシート本体層の内外両表面に、
【化５】
ＣＨ２  ＝ＣＨ２    ，ＣＨ２  ＝ＣＣＨ３  ＣＯＯＣＨ３
を共重合してなるエチレン−メチルメタクリレート共重合体シートからなる表面層を設けたことを特徴とする複合シートからなる表面層を設けたものであるから、上記ポリプロピレン層によって保形性維持すると共に、内外両表面層であるエチレン−メチルメタクリレート共重合体層によってソフト感を付与しながら表面汚染防止に優れたものとなり、さらに印刷性も優れ高周波によるパターン付けも可能であり商品価値が向上する。
【００１８】
即ち、上記複合シートにてバインダーを成型し、該バインダーが内外両表面にエチレン−メチルメタクリレート共重合体層を位置せしめているので、その外表面の表面層により、表面滑り防止効果が得られ、また他の書籍等と重ねておいても書籍の外カバーの印字等はバインダーの外表面に付着しないため表面汚染防止が有効に図れる。そして内表面にもエチレン−メチルメタクリレート共重合体を位置せしめてあるので、綴じてあるメモ等の文字，図柄等が本体内表面に長く接触していても付着しないため、表面汚染防止が図れる。また、上記構成としたエチレン−メチルメタクリレート共重合体層により表面層を構成することにより塗膜密着性も向上する。
【００１９】
また、本発明は上記構成であるため高周波溶着が可能となり、例えば表面の文字，模様付け等や、あるいは折れ線等を付ける際のすじ押し等にあっても高周波溶着でき大変有用である。
【図面の簡単な説明】
【図１】バインダーの一実施例を示す斜視図。
【図２】図１のｘ−ｘ線端面図。
【符号の説明】
ａ：複合シート
Ａ：バインダー
１：本体層
１ａ：内表面
１ｂ：外表面
２：表面層
【図１】
0003576569.tif 000002
【図２】
0003576569.tif 000003